(57)【要約】【課題】通気性と耐水性とを兼ね備えた高通気性耐水性シート及びこれを有する吸収体物品を提供する。【解決手段】本発明による高通気性耐水性シートは、不織布からなり１００ｍｍＨ２Ｏ以上の耐水圧を有する疎水性不織布層と、該疎水性不織布層上に積層されたセルロース繊維からなるセルロース繊維層とを有する高通気性耐水性シートであって、当該高通気性耐水性シートの主面が、撥水処理されていることを特徴とする。【選択図】図２
2007230139.tif 000002
【特許請求の範囲】
【請求項１】
不織布からなり１００ｍｍＨ２Ｏ以上の耐水圧を有する疎水性不織布層と、該疎水性不織布層上に積層されたセルロース繊維からなるセルロース繊維層とを有する高通気性耐水性シートであって、当該高通気性耐水性シートの主面が、撥水処理されていることを特徴とする高通気性耐水性シート。
【請求項２】
当該高通気性耐水性シートの裏面がさらに撥水処理されていることを特徴とする請求項１に記載の高通気性耐水性シート。
【請求項３】
前記セルロース繊維は、０．３ｍｍ以下の平均繊維長を有し、且つ１５ｍＬ／ｇ以上の抱水度を有することを特徴とする請求項１又は２に記載の高通気性耐水性シート。
【請求項４】
前記セルロース繊維層の目付は、１０ｇ／ｍ２以下であることを特徴とする請求項１乃至３のいずれか一項に記載の高通気性耐水性シート。
【請求項５】
前記不織布は、ポリオレフィン系のスパンメルト不織布であることを特徴とする請求項１乃至４のいずれか一項に記載の高通気性耐水性シート。
【請求項６】
前記不織布は、スパンボンドとメルトブローンとの複合不織布であることを特徴とする請求項５に記載の高通気性耐水性シート。
【請求項７】
請求項１乃至６のいずれか一項に記載の高通気性耐水性シートと、該高通気性耐水性シート上に積層された吸収体とを有することを特徴とする吸収体物品。
【請求項８】
前記吸収体は、ＳＡＰの存在する部位と、ＳＡＰの存在しない部位とから構成されていることを特徴とする請求項７に記載の吸収体物品。
【請求項９】
前記吸収体は、該吸収体の重量に対して、前記ＳＡＰを５０％以上含有することを特徴とする請求項８に記載の吸収体物品。
【請求項１０】
前記高通気性耐水性シートと前記吸収体との間に、バッファーシートをさらに有することを特徴とする請求項７乃至９のいずれか一項に記載の吸収体物品。
【請求項１１】
前記バッファーシートは、開口フィルムであることを特徴とする請求項１０に記載の吸収体物品。
【請求項１２】
前記バッファーシートの表面積をＰとし、前記高通気性耐水性シートの表面積をＱとしたとき、Ｐ／Ｑ×１００は、１０％以上５０％以下であることを特徴とする請求項１０又は１１に記載の吸収体物品。
【発明の詳細な説明】
【技術分野】
【０００１】
本発明は、高通気性耐水性シート及びこれを有する吸収体物品に係り、特に、高い通気性と高い耐水性とを兼ね備えた高通気性耐水性シート及びこれを有する吸収体物品に関する。
【背景技術】
【０００２】
従来の通気性シート素材は、疎水性フィルムに、ＢａＳＯ４、ＣａＣＯ３などのフィラーと異種ポリマーとの混合による相分離層を形成したり、易抽出性成分をミクロ分散しその成分を抽出したり、又はミクロな連続発泡構造を形成するなどの手段によりミクロポーラス構造を持たせている。
【０００３】
これらのミクロポーラス構造をもったフィルムは、そのままオムツやナプキン等の衛材用のバックシートとして用いられたり、不織布や織物、編み物などと積層させてレインウェアやスポーツ用防水材料として多用されたりしている。
【０００４】
また、おむつなどの吸収体製品、埃や微生物、花粉などの微細な粉体を遮断するマスク等の衛生用品には、選択的な透過性を有するシート状部材が広く用いられている。このような部材としては、粉末状の活性炭素や活性炭素繊維、ゼオライトを担持させたりした素材などが挙げられる。
【０００５】
一般に、このようなシート状部材には、適用例に応じた特性が要求される。このような特性としては、例えば、吸収体製品であれば、製品の構成要素に応じて、吸水性の確保と並んで、通気性や、耐水性の確保が挙げられる。また、マスクなどの衛生用品には、通気性と並んで、上述の微細な粉体を通過させない特性を有することが挙げられる。このような特性を満たすため、例えば、耐水性や不透過性の確保は、シート状部材の間隙径を小さくすることで達成され得る。しかしながら、間隙径を小さくすることで、透過性は制限を受け、適用例に必要な特性が得られない。
【０００６】
通気性を持たせたシート状部材として、いわゆる呼吸性バックシート（ｂｒｅａｔｈａｂｌｅｂａｃｋｓｈｅｅｔ）がある。このバックシートの製造方法として、微細繊維ウェブの積層体、ゲルブロックを利用した方法など、既に数多くの提案がなされているが、現在商業的に採用されている唯一の有効な手段は、いわゆる通気性ＰＥフィルムをバックシートとして使用することである。しかし、通常の通気性フィルムの通気度は、ＭＶＴＲ（Ｍｏｉｓｔｕｒｅ  Ｖａｐｏｒ  Ｔｒａｎｓｆｅｒ  Ｒａｔｉｏ）ＡＳＴＭ  Ｅ９６−６３Ｆ、Ｅ９６−８０Ｂで表した数値で３．０〜５．０ｍ３／２４時間・ｍ２程度であり、実用上、十分な性能を発揮するものとは言えないのが現状である。
【０００７】
すなわち、下着などのムレに関する研究によると、ムレを防止する目的でベローズ効果による表面空気流を存在させるためには、高い通気性と同時に、下着表面と肌表面との間に２ｍｍ以上の空隙が必要であるとされている。通常の下着の場合には、通気度をＧｕｒｌｅｙ法（ＩＳＯ５６３６／５）で示すと、緻密な組織でも１００ｍＬを１．０秒以下で通過する通気性を有する。通気性フィルムとの比較のため通気度（ＡＳＴＭＤ−７３７）で示せば、普通は１ｍ３／分・ｍ２以上、薄いものでは１０ｍ３／分・ｍ２以上の通気度を持ち、濡れた状態でも少なくとも０．５ｍ３／分・ｍ２以上の通気度を有する。この通気度は、上述した従来の通気性フィルムの有する通気度の約３００倍近い値に相当する。従って、従来の通気性フィルムでは、ムレやカブレの発生を防止するには十分でない。
【０００８】
その上、現在のオムツに代表される吸収体製品は、身体にできるだけ隙間なく密着するように設計されているため、ベローズ効果を発揮させるような空隙はほとんどなく、表面の空気流はほとんど存在しない。しかも、吸収体自身もパルプ／ＳＡＰの厚い層をもつため、体液を吸収した後は、せっかくの通気性フィルムの持つわずかな通気性も役に立たなくなるのが現状であり、このような状態を呈する吸収体製品を着用すれば、製品内の湿度、温度も上昇し、ムレ、カブレが生じやすくなるのは当然といえよう。
【０００９】
また、敢えて漏れの発生のリスクをも覚悟して、通気口（ｖｅｎｔｉｌａｔｉｏｎ  ｈｏｌｅ）をサイドや前後、あるいは末端に設ける提案もあるが、その通気口を通じて、排出物や排出物のもたらす臭気が漏れるという新たな問題点が発生する。
【００１０】
すなわち、高度な通気性を持ち、しかもムレ・カブレを生じさせる危険の少ない吸収体製品を可能にするためには、バックシートの通気度を高くすることは重要であるが、それのみでは十分でなく、吸収体自身にも安定な通気性構造を賦与することが必要である。
【特許文献１】特開平１０−２４８８７２号公報
【特許文献２】国際公開第２００２／０９０１０６号パンフレット
【特許文献３】特開平８−２８４０９０号公報
【特許文献４】国際公開第２００４／００９９０２号パンフレット
【特許文献５】特開平１０−１６８２３０号公報
【特許文献６】特開２０００−２０１９７５号公報
【非特許文献１】バイオサイエンスとインダストリー、１９９２年、５０巻、６号、５３４頁
【非特許文献２】紙パ技協誌、１９９９年、５３巻、５号９１頁
【発明の開示】
【発明が解決しようとする課題】
【００１１】
本発明は、上述の問題に鑑みてなされたものであって、通気性と耐水性とを兼ね備えた高通気性耐水性シート及びこれを有する吸収体物品を提供することを目的とする。
【課題を解決するための手段】
【００１２】
本発明による高通気性耐水性シートの特徴は、疎水性である程度の耐水性をもった多孔性素材を基材としてその多孔性部位を微細セルロース繊維であるＭＦＣで充填することによって高度の耐水性を達成し、さらにそれを撥水剤で表面処理することによって、さらに耐水性を完璧なものとしているものである。
【００１３】
本発明による高通気性耐水性シートは、
不織布からなり１００ｍｍＨ２Ｏ以上の耐水圧を有する疎水性不織布層と、該疎水性不織布層上に積層されたセルロース繊維からなるセルロース繊維層とを有する高通気性耐水性シートであって、当該高通気性耐水性シートの主面が、撥水処理されていることを特徴とする。これにより、通気性と耐水性とを両立され、実用的に有用な高通気性耐水性シートが得られる。
【００１４】
本発明による高通気性耐水性シートにおいて、当該高通気性耐水性シートの裏面がさらに撥水処理されていることを特徴とする。これにより、耐水安定性がさらに強化される。
【００１５】
本発明による高通気性耐水性シートにおいて、前記セルロース繊維は、０．３ｍｍ以下の平均繊維長を有し、且つ１５ｍＬ／ｇ以上の抱水度を有することを特徴とする。これにより、セルロース繊維が疎水性不織布の多孔繊維の孔部分に入り込み充填効果を発揮するとともに、セルロース繊維層と疎水性不織布層との間の層間剥離を防ぐことが可能となる。
【００１６】
本発明による高通気性耐水性シートにおいて、前記セルロース繊維層の目付は、１０ｇ／ｍ２以下であることを特徴とする。これにより、柔軟性を確保するとともにセルロース繊維層のひび割れを防止することができる。
【００１７】
本発明による高通気性耐水性シートにおいて、前記不織布は、ポリオレフィン系のスパンメルト不織布であることを特徴とする。これにより、疎水性の確保に有利に働くとともに、ポリオレフィン系スパンメルトは最も安価で大量に入手しやすい素材であるため、コスト的にも有利となる。
【００１８】
本発明による高通気性耐水性シートにおいて、前記不織布は、スパンボンドとメルトブローンとの複合不織布であることを特徴とする。これにより、スパンボンドフィラメント状組織にミクロなメルトブローン繊維が複合された構造により、密な細孔組織を持ち、安定な耐水構造を維持できる。
【００１９】
一方、本発明による吸収体物品は、上述の高通気性耐水性シートと、該高通気性耐水性シート上に積層された吸収体とを有することを特徴とする。これにより、体液の吸収性を有すると共に、漏れずにしかも蒸れない吸収体物品を得ることができる。
【００２０】
本発明による吸収体物品において、前記吸収体は、ＳＡＰの存在する部位と、ＳＡＰの存在しない部位とから構成されていることを特徴とする。これにより、体液を吸収した後にも良好な通気性を確保することが可能となる。
【００２１】
本発明による吸収体物品において、前記吸収体は、該吸収体の重量に対して、前記ＳＡＰを５０％以上含有することを特徴とする。これにより、コスト的に優れ、十分な吸収性を確保しつつ、十分な通気性を発揮することが可能となる。
【００２２】
本発明による吸収体物品において、前記高通気性耐水性シートと前記吸収体との間に、バッファーシートをさらに有することを特徴とする。これにより、荷重下であっても長時間に渡って耐水安定性を確保することが可能となる。
【００２３】
本発明による吸収体物品において、前記バッファーシートは、開口フィルムであることを特徴とする。これにより、高通気性を維持しつつ、バッファーシートの効果を発揮することが可能となる。
【００２４】
本発明による吸収体物品において、前記バッファーシートの表面積をＰとし、前記高通気性耐水性シートの表面積をＱとしたとき、Ｐ／Ｑ×１００は、１０％以上５０％以下であることを特徴とする。これにより、コスト的に優れつつ十分な通気性と耐水性とを維持することが可能となる。
【発明の効果】
【００２５】
本発明による高通気性耐水性シート及びこれを有する吸収体物品によると、耐水性と通気性とを両立することが可能となる。
【発明を実施するための最良の形態】
【００２６】
本発明による高通気性耐水性シートは、不織布からなり１００ｍｍＨ２Ｏ以上の耐水圧を有する疎水性不織布層と、該疎水性不織布層上に積層されたセルロース繊維からなるセルロース繊維層とを有する高通気性耐水性シートであって、当該高通気性耐水性シートの主面が、撥水処理されていることを特徴とする。本発明による高通気性耐水性シートは、疎水性不織布層、ＭＦＣなどのセルロース繊維層及び撥水成分の３成分を主成分とする。この３成分からなる高通気性耐水性シートを調製するには、まず第１成分である疎水性不織布層（以下、「基材」とも称する。）に第２成分であるセルロース繊維層（例えばＭＦＣ）を複合させた疎水性不織布層／セルロース繊維層を構成することが必要である。さらに、この疎水性不織布層／セルロース繊維層の表面を第３成分である撥水剤で処理することによって、本発明による高通気性耐水性シートが得られる。なお、撥水処理をする際に、撥水成分の中に表面安定化樹脂や着色顔料などの添加剤を共存させたり、シート表面に印刷等の加工を施したりしてもよい。まず、疎水性不織布層及びセルロース繊維層について詳細に説明する。
【００２７】
（疎水性不織布層）
本発明による高通気性耐水性シートにおいて、疎水性不織布層は、不織布からなり、１００ｍｍＨ２Ｏ以上の耐水圧を有すれば、その材料等に特に制約はない。特に、多孔性を有するとともに、水に対して濡れ性が少なく、ある程度の浸透抵抗を持つ、できるだけ薄くて均一な不織布が望ましい。例えば、疎水性不織布層は、ＰＥ、ＰＰ、ＰＥＴ、ナイロン、ＰＶＡ、アセテート、ポリウレタン等の合成樹脂からなるいわゆる化合繊繊維から構成される不織布が挙げられる。この例として、例えば、ＰＥ繊維、ＰＰ繊維、ＰＥＴ繊維、ナイロン繊維、ＰＶＡ繊維、アセテート繊維、ＰＥ／ＰＰ複合繊維、ＰＥ／ＰＥＴ複合繊維、ＰＥＴ誘導体／ＰＥＴ複合繊維などがある。また、これらの繊維形成能のある化合繊樹脂を、スパンメルト法により直接不織布化したスパンボンド不織布、メルトブローン法で不織布化したメルトブローン不織布なども含まれる。また、スプレイ紡糸によるフィブリル状繊維を成形した不織布、連続高発泡体を圧縮した不織布状シートなどであってもよい。なかでも、ポリオレフィン系列のスパンメルト不織布であることが好ましい。
【００２８】
また、スパンメルト不織布は、スパンボンド製不織布（Ｓ）とメルトブローン製不織布（Ｍ）とを複合させた、いわゆる、ＳＭＳ（スパンボンド／メルトブローン／スパンボンド）不織布、ＳＭＭＳ（スパンボンド／メルトブローン／メルトブローン／スパンボンド）不織布及びＳＭＳＭ不織布などであってもよい。
【００２９】
スパンボンド製不織布（Ｓ）とメルトブローン製不織布（Ｍ）とを複合させた不織布において、スパンボンド製不織布（Ｓ）とメルトブローン製不織布（Ｍ）との構成比率は、不織布に必要とされる間隙径や耐水圧などの緻密性に応じて適宜選択すればよく、例えば、スパンボンド製不織布（Ｓ）とメルトブローン製不織布（Ｍ）との比率（Ｍ／Ｓ×１００（％））で、５０％以上２００％以下であってもよい。５０％未満であると、繊維が空隙が大きくなり過ぎて耐水性の維持が難しくなり、２００％を超えると引っ張り強度が下がり脆くなる傾向にある。また、疎水性不織布層における耐水圧は、１００ｍｍＨ２Ｏ以上であり、１５０ｍｍＨ２Ｏ以上であることが好ましい。
【００３０】
疎水性不織布層を構成する不織布として、これらスパンボンド製不織布（Ｓ）とメルトブローン製不織布（Ｍ）とからなる不織布を用いる場合、スパンボンド製不織布の層を構成する見かけのフィラメント繊度は、３．０デニール以下であることが好ましい。３．０デニールを越えると、がさがさした感じがして感触が悪くなる。
【００３１】
不織布の目付は、１０ｇ／ｍ２以上５０ｇ／ｍ２以下であることが好ましい。１０ｇ／ｍ２未満であると、強度不足となり、５０ｇ／ｍ２を越えると、剛性が大きくなり、またコストが上昇し、いずれも不都合である。
【００３２】
（セルロース繊維層）
本発明において、セルロース繊維層は、セルロース又はセルロース誘導体からなるセルロース繊維を、機械的及び／又は化学的に適切に処理した微細なセルロース繊維（以下、微細セルロース繊維とも称する。）を有する層である。セルロース繊維層の目付は、１０ｇ／ｍ２以下であることが好ましい。１０ｇ／ｍ２よりも大きい場合、セルロース繊維層と疎水性不織布層とが一体化せず相分離しやすくなり不都合である。また、この微細セルロース繊維の平均径は、特に制限はないが、繊維状を保つためＬ（長さ）／Ｄ（径）＝５以上になることが望ましい。５未満となると、紛状となり、不織布へのからみつきが悪くなって不都合である。また、微細セルロース繊維の平均長は、０．３ｍｍ以下であることが好ましい。０．３ｍｍよりも大きい場合、繊維同士が絡まりやすくシート成形性が劣ると同時に、不織布層への浸透が難しくなる。さらに、セルロース繊維の抱水度は、１５ｍＬ／ｇ以上であることが好ましい。１５ｍＬ／ｇ未満であると、安定な分散状態を有するスラリーが得られにくくなってしまう。
【００３３】
本発明における微細セルロース繊維として、特に、特に、水和性のミクロフィブリル状微細繊維が挙げられる。ここで、水和性のミクロフィブリル状微細繊維について説明する。
【００３４】
ミクロフィブリル微細繊維（ＭＦＣ）とは、Ｍｉｃｒｏ  Ｆｉｂｒｉｌｌａｔｅｄ  Ｃｅｌｌｕｌｏｓｅの略字で業界では微細フィブリル化セルロースと呼称されているものである。なかでも、特に、微生物起源のものについてはバイオセルロース（ＢＣ）と称されている。これらについては、例えば、特許文献３に開示され、バイオセルロースについては、非特許文献１に開示される通りである。
【００３５】
＜本発明による高通気性耐水性シートの製造法＞
次に、本発明による高通気性耐水性シートの製造法について説明する。
【００３６】
本発明による高通気性耐水性シートは、上述の疎水性不織布層とセルロース繊維層とを積層した後、撥水処理して製造される。疎水性不織布層へのセルロース繊維層の積層は、種々の積層技術を用いて行えばよい。特に、セルロース繊維層を構成する成分を有する下述の分散液を、疎水性不織布層上に流延して疎水性不織布層／セルロース繊維層積層体を形成させる湿式成形法、高粘度のスラリーをキャリアーシート上に塗工して薄層を形成し、キャリアーシートから剥離して薄層とし、この薄層を疎水性不織布と結合させる方法が挙げられる。
【００３７】
特に、本発明において、疎水性不織布層上にセルロース繊維層を積層する場合、疎水性不織布層の有する疎水性と、セルロース繊維層の有する親水性とを考慮して、次のようなコーティング手段を用いることが有利であると考えられる。
【００３８】
つまり：
（１）基材を界面活性剤により親水化した後、その基材にＭＦＣ水分散スラリーを直接コーティングする手段；
（２）ＭＦＣの水分散スラリー中に界面活性剤を添加しておき、ＭＦＣの分散媒体に基材に対する浸透性を持たせることによってＭＦＣの水分散スラリーを基材に直接コーティングする手段；
（３）ＭＦＣの分散媒体としてＭＦＣの安定分散法と共に基材に浸透性を有する有機溶媒と水との混合溶媒を用いることによって、ＭＦＣの分散スラリーを基材に直接コーティングする手段；
などである。
【００３９】
特に、上述の（３）の手段は、耐水圧の保持の点で、好ましい。
【００４０】
直接コーティング法の場合、ＭＦＣ分散液の高粘度スラリーを疎水性不織布層上に直接塗工し、ついでＭＦＣ塗工膜を持った疎水性不織布を脱溶媒、乾燥（又は脱溶媒剥離後、乾燥）する。これにより、通常の抄紙では考えられない０．５ｇ／ｍ２〜５ｇ／ｍ２というきわめて薄層のセルロース繊維層を持った不織布部材が得られる。この薄層セルロース繊維層は、硫酸処理紙のように稠密で、しかも多数の細孔をもった多孔質構造を有し、乾燥状態では、この細孔は通常の細菌類を通過させないので、バクテリアバリアー性をもった層としても応用可能である。
【００４１】
また、疎水性不織布層とセルロース繊維層との結合性を考慮して、上述の積層後、熱プレス加工を行ってもよい。また、例えば、セルロース繊維層を構成する成分を有する分散液中にＥ．Ｖ．Ａ．エマルジョンなどの結合剤を添加して、脱溶媒後熱処理してもよい。これらの処理により、より安定な複合状態をもった複層構造の薄層シートを得ることが可能である。
【００４２】
セルロース繊維層を構成する成分を有する分散液の調製に用いる溶媒としては、原則的に、水に相溶性を有する種々の液媒であれば、特に制約はない。このような溶媒の例としては、メチルアルコール、エチルアルコール、イソプロピルアルコール、エチレングリコール、プロピレングリコール、ジオキサン、アセトン、テトラヒドロフラン、グリセリン、ネオペンチルグリコール、ペンタエリスリトール、ジメチルスルホキサイド等が挙げられる。
【００４３】
上述の分散液は、上述の液媒又はこの液媒と水とからなる混合溶媒に、セルロース繊維層を構成する例えばミクロフィブリル微細繊維を添加して、適当な剪断力／攪拌力を適用して、均一な分散液を調製すればよい。
【００４４】
混合溶媒として用いる溶媒としては、非特許文献２にあるように、本技術分野公知の有機溶媒であれば特に制約はなく、例えばエタノール、メタノール、イソプロパノール、アセトン等が用いられ、特にエタノールを用いることが好ましい。
【００４５】
分散液の調製に、例えば、セルロース繊維層の構成成分としてミクロフィブリル微細繊維を用いる場合、ミクロフィブリル微細繊維が液媒中で示す粘性により、ミクロフィブリル微細繊維、及び下述する添加剤粒子（もし存在すれば）の安定な分散液が形成される。なお、本発明に用い得る水分散スラリーを効率的に生産するには、本発明者らが提案した特許文献４に基づく方法が好ましい。
【００４６】
ＭＦＣスラリー中のＭＦＣ濃度は、このスラリーが高粘度をもつため、３％以下が好ましく、コーティング性の点で、１．５〜０．５％であることがさらに好ましい。
【００４７】
本発明で用いられるミクロフィブリル微細繊維は、ＭＦＣの場合には、水媒体中で２％〜５％の分散濃度の木材パルプを強いシェア下で高次叩解、磨砕を続けることにより、一部膨潤した、いわゆる水和状態になったペースト状のＭＦＣとして得られる。ＢＣの場合には、例えば酢酸菌を水溶液培地中で撹拌培養することにより菌体外にセルロース繊維を生成させ、この生成したセルロース繊維を凝集、濃縮することにより１％〜５％の濃度の、水和状態にあるペースト状のＢＣが得られる。
【００４８】
ペースト状のＭＦＣやＢＣは、そのままでは過度に粘度が高く、流動体としては扱えないので、さらに２％以下の濃度に希釈して、取扱い易いスラリー状の分散液とするのが望ましい。希釈剤としては、一般的には水や上述のエタノール等の有機溶媒が用いられる。水を用いる場合には、希釈後も凝集状態が解消されず、粘度のバラツキも大きいために、均一な分散状態が得にくいため、好適濃度範囲も０．５重量％前後と狭い。また後述するシート形成、脱水、乾燥の工程においても、エネルギー消費量が大きく、しかも均一なシートが得にくい。一方、有機溶媒で水分散スラリーを希釈すると、凝集状態が破壊され、粘度も安定化し、０．５〜１．５％の範囲で長時間均一な分散状態を保つ分散液が得られるので、水と有機溶媒の混合系を用いることが望ましい。
【００４９】
（その他の添加物）
本発明による高通気性耐水性シートは、上述の成分の他、所望する特性を付与し得る種々の添加物を適宜添加してもよい。
【００５０】
（撥水処理）
本発明による高通気性耐水性シートは、上述の通り製造した後、さらに、撥水処理を施して、得られる。撥水処理は、シリコーン系、テフロン（登録商標）系、パラフィンワックス系などの種々の防水・撥水剤を用いて、疎水性不織布層／セルロース繊維層積層体の主面及び／又は裏面に適用することで行う。撥水処理としては、撥水剤を噴霧して行うスプレーコーティングや、ロールコーター、ブラシコーターなど、本技術分野公知の方法を用いればよい。
【００５１】
本発明において、撥水処理は、基材がＰＥ、ＰＰが主体で溶融濃度が低いと同時に、全く種類の違うセルロース繊維との複合体であるため、シリコーン系、テフロン（登録商標）系、パラフィンワックス系においても水中油滴型（Ｏ／Ｗ型）に乳化分散されたエマルジョン型のものを用いるのが一般的である。
【００５２】
これらの撥水剤の使用に関しては、耐久性を向上させるために樹脂類を添加してもよい。併用する樹脂としては、ＥＶＡ系、アクリル酸系、ユリア、メラミン、エチレン尿素、グリオサゾール系などが挙げられる。撥水処理は、疎水性不織布層／セルロース繊維層積層体の片側面に施してもよく、両面に施してもよい。疎水性不織布層／セルロース繊維層積層体の片側面のみ処理する場合には、微細セルロース繊維層側に施すのが好ましい。これにより、セルロースの持つ親水性や、水の浸透性がブロックされ、疎水性不織布との効果と相まって安定な防水・撥水性が確保される。
【００５３】
次に、本発明において、高通気性耐水性シートを製造する工程を詳細に説明する。図７Ａ乃至図７Ｃは、本発明による高通気性耐水性シートの製造方法のフローチャートである。図７Ａ乃至図７Ｃを参照すると、まず、疎水性不織布層を構成する基材は、ローラーなどに巻き取られた状態から、巻出しなどの動作により系内に供給される（基材の巻出し）。この基材は、基材に含まれる空気を脱気する目的で、上述の分散液を構成する溶媒などで充填・飽和される（基材の予備処理）。その後、基材上には、予め調製したＭＦＣスラリーなどの分散液をコーティングする。図７Ａ乃至図７Ｃに示すように、このコーティングは、例えば、スラリーをコーティングする方法により、行われてもよい。基材上で分散液を構成する固形成分が一定の形状とされた後、真空ポンプなどで、分散液を構成する溶媒を脱液する（真空脱液）。
【００５４】
真空脱液された疎水性不織布層／セルロース繊維層複合体は、その後、乾燥固定されてもよい（図７Ａ参照）。また、真空脱液された疎水性不織布層／セルロース繊維層複合体は、再度分散液を用いてコーティングされてもよい（アフターコート；図７Ｃ参照）。特に図示していないが、疎水性不織布層／セルロース繊維層複合体は、アフターコートされた後、乾燥固定されてもよい。
【００５５】
一方、上述の通り真空脱液されるか、乾燥固定されるかした疎水性不織布層／セルロース繊維層複合体は、撥水処理を施される（図７Ａ乃至図７Ｃ参照）。撥水処理の後、疎水性不織布層／セルロース繊維層複合体は、熱処理固定されて高通気性耐水性シートとなる。この熱処理固定の際、乾燥処理を同時に行ってもよい。
【００５６】
次に、上述の基材巻出し、基材の予備処理、基材へのコーティング及び真空脱液について、図８乃至図１０を参照して、詳細に説明する。
【００５７】
図８Ａは、本発明による高通気性耐水性シートの製造装置におけるコーティング部分の概略図である。巻出し装置８２４から巻き出されたシート８００は、ローラー８２２で運搬されるネットコンベア８１０上に配置される。コーティングスラリー８０２及び充填飽和剤８０４は、移動するシート８００の動きと同期するように、ヘッドボックス８１２及び充填飽和剤供給器８１４からそれぞれシート８００の表面上に供給される。その後、シート８００は、移動しながらコーティングローラー８２０とネットコンベア８１０との間を通過し、真空ポンプ（図示せず）などに接続された脱液装置８５０により、脱液され、さらなる工程へと進む。
【００５８】
巻出し装置８２４としては、通常の不織布や、紙の製造に用いられるような巻出し装置を用いてもよい。巻出された基材は、ロールによってコーティング部に搬送されてもよいが、一般的には、図８Ａに示したように、支持体としてのネットコンベア８１０上で搬送される。
【００５９】
次に、基材の予備処理及び基材へのコーティングについて、図８Ｂ、図９Ａ乃至図９Ｃ及び図１０を参照して、詳細に説明する。
【００６０】
図８Ｂは、図８Ａの拡大図であって、コーティングローラー８２０の近傍を示す図である。充填飽和剤８０４は、充填飽和剤供給器８１４から、移動するシート８００上に供給される。その後、ヘッドボックス８１２から供給されるコーティングスラリー８０２がシート８００上に供給され、ネットコンベア８１０上を移動するシート８００の動きに同期して、コーティングローラー８２０の回転により、シート８００上にコーティングスラリー８０２が配置される。
【００６１】
充填飽和剤８０４は、図８Ｂのように、コーティングスラリー８０２の供給位置の若干上流の位置で、供給されてもよいが、図９Ａに示すように、滴の状態でシート上に供給されてもよい。このようにして供給された水膜９０８は、ネットコンベア９１０の走行に従ってコータヘッダーの狭窄部で充填飽和剤層８０６、９０６（充填飽和剤に水を用いた場合、水層（ｗａｔｅｒ  ｌａｙｅｒ））を形成する。これにより、コーティング時に隙間から随伴する空気をブロックするとともにコーティングスラリーと混和して基材に浸透し、シート上にセルロース繊維層（コーティング層）が形成される。一方、充填飽和剤は、図１０に示すように、シャワー状でシートに供給されてもよい。なお、充填飽和剤８０４は、シート８００の空隙を充填させ得る液体であれば特に限定されないが、例えば、上述の分散液を構成する水と有機溶媒との混合溶媒であることが好ましい。
【００６２】
＜本発明による高通気性耐水性シート＞
次に、このようにして得た本発明による高通気性耐水性シートの構成を、図を参照して説明する。
【００６３】
図１及び図２は、本発明による高通気性耐水性シートの概略横断面図を示す。本発明による高通気性耐水性シートは、耐水性疎水性不織布層１０２、２０２と、繊縮微細セルロース繊維層１０１、２０１とを有する。
【００６４】
図１の高通気性耐水性シート１００のＡ面１０３及び／又は並びに図２の高通気性耐水性シート２００のＡ面２０３及び／又はＢ面２０４は、上述の通り、撥水処理されている。これにより、本発明による高通気性耐水性シートは、通気性と耐水性とを兼ね備える。
【００６５】
図１及び図２に示すいずれの高通気性耐水性シートでも、微細セルロース繊維層と耐水性疎水性不織布層とが積層状態となっている。図１と図２との違いは、図１に示す高通気性耐水性シートでは、微細セルロース繊維層１０１と耐水性疎水性不織布層１０２とが単に積層状態となっているところ、図２に高通気性耐水性シートでは、微細セルロース繊維層２０１が耐水性疎水性不織布層２０２の中に入り込み、不織布層の空隙がセルロース繊維層によって充填されるような構造となっていることである。微細セルロース繊維層と耐水性疎水性不織布層との層間剥離の点を考慮すると、本発明による高通気性耐水性シートは、図２に示すような形態であることが好ましい。
【００６６】
＜本発明による吸収体物品の一態様＞
図３は、本発明の一態様による吸収体物品の概略断面図であり、図４は、本発明の他の態様による吸収体物品の概略断面図である。いずれの吸収体物品３００、４００も、上述の高通気性耐水性シートのＡ面又はＢ面のいずれかに吸収体３０５又は吸収体４０５を有する。
【００６７】
（吸収体）
本発明による吸収体物品に用いられる吸収体３０５、４０５は、体液などの流動物を吸収し得るものであれば特に限定されない。例えば、吸収体として、粉体状のＳＡＰ（高吸水性樹脂）と木材パルプとの混合体を用いてもよい。形態安定性、脱落の可能性等を考慮すると、ＳＡＰをシート状に成形したシート状吸収体が好ましい。以下、ＳＡＰを主成分として有するシート状の吸収体について説明する。
【００６８】
図１１は、本発明による吸収体物品に使用され得る、シート状の吸収体の一態様を示す図であって、（ａ）、（ｃ）及び（ｄ）は、平面図を示し、（ｂ）は、（ａ）の断面図を示す。図１１中、「Ａ相」は、ＳＡＰなどの吸水性材料を有する部位を示し、「Ｂ相」は、この吸水性材料を有さない部位を示す。
【００６９】
図１１（ａ）及び（ｂ）は、本発明による吸収体物品に使用され得るシート状の吸収体の一形態を示す。図１１（ａ）及び（ｂ）によると、「Ａ相」は、吸収体の長手方向に伸びた形状を有し、「Ｂ相」は、この「Ａ相」に並行して配置される。「Ａ相」では、主に、体液等の液体を吸収する機能を担う。また、「Ｂ相」では、主に、液の浸透・拡散・アクイジション機能を担う。
【００７０】
このシート状の吸収体を有する本発明による吸収体物品に大量の体液が曝露された際の「Ａ相」及び「Ｂ相」の挙動について、説明する。まず、排出された体液はＢ相を通じて拡散・浸透し、幅広い面積でＡ相のＳＡＰに接触し順次吸収され、Ａ相に貯留される。
【００７１】
本発明において、このシート状の吸収体は、図１１（ａ）及び（ｂ）に例示した形態に限らず、例えば、図１１（ｃ）に示すように、連続的に配置された「Ｂ相」に「Ａ相」が不連続に存在してもよい。また、図１１（ｄ）に示すように、連続的に配置された「Ａ相」に「Ｂ相」が不連続に存在してもよい。不連続に存在する「Ａ相」及び／又は「Ｂ相」の形態は、方形に限らず、円形、三角形等の任意の形状であってもよい。
【００７２】
一般的に、吸収体製品の通気性は、体液吸収前の状態ではバックシートの通気性に大きく影響されるが、体液吸収後の状態では吸収体自体の構造にも大きく影響を受ける。これは、吸収体が膨潤して空気の通路をブロックすることによる。従って、体液の吸収の前後で吸収体の通気度を調節するため、上述のような構成を採用した。これにより、本発明による吸収体物品は、体液吸収前においても、体液を吸収した後においても、十分な通気性を確保することが可能となる。
【００７３】
シート状の吸収体は、ＳＡＰを５０質量％以上、好ましくは６０〜９５質量％含有する高吸水性シートであるのが好ましい。また、吸収体の厚さは、１．５ｍｍ以下であるのが好ましく、１ｍｍ以下であるのがより好ましい。５０質量％未満であると、吸収体の厚みを薄くすることが難しい。
【００７４】
本発明による吸収体物品に用いられる吸収体の構成や製造方法は特に限定されない。この製造方法としては、例えば、Ａｉｒ  Ｌａｉｄ法、吸収体の構成成分を有する分散スラリーを用いたコーティング法、起毛状不織布にＳＡＰを大量に担持させ、ホットメルトバインダー、エマルションバインダー、水性繊維等で固定する方法、繊維状ＳＡＰをＰＥＴ（ポリエチレンテレフタレート）繊維と混合してウェブ状に成形する方法、ＳＡＰ層の上下をティッシュで挟んで成形する方法などが挙げられる。
【００７５】
＜本発明による吸収体物品の他の態様＞
この態様では、大量の体液が吸収体物品に荷重下で負荷された場合にも、効率よく体液を処理し得る態様を示す。このような場合として、例えば、乳児が一晩中寝た状態で使用する場合や、寝たきり状態や車いすに座ったままの状態で大人用オムツを使用する場合、状況によっては体液を十分に吸収し、飽和状態の吸収体に局部的にしかも長時間に渡って荷重が加わる場合に、上述の本発明による高通気性耐水性シートを使用すると、この高通気性耐水性シートに徐々に体液が浸透し体液が表面に侵出して漏れるケースが発生する。このような状況に対処するには、荷重のかかる場所に無通気のＰＥフィルムや通気性のフィルムを部分的に配して、荷重の影響を防止する手段が有効である。しかしそのようなフィルムを組み合わせる方法では、例えそれが通気性フィルムを組み合わせる場合であっても、吸収体物品の通気性機能を少なからず損なうことになるため、高通気性耐水性シート全体の面積の１／３以下にとどめる必要がある。通気性に殆ど影響を与えずに上述したような侵出を解決する効果的な方法としては吸収体と上述の本発明による高通気性耐水性シートとの間に、バッファー効果を有する多孔性のバッファーシートを設けるのが好ましい。これにより、上述のように荷重が負荷された場合であっても、体重負荷が分散され漏れの発生を防ぐことができる。図５は、このようなバッファーシートを設けた態様を示す一例であって、開口フィルムをさらに有する本発明による吸収体物品の概略断面図である。この図では、吸収体物品５００は、上述の吸収体物品を構成する高通気性耐水性シートと吸収体との間に、開口フィルム５０６をさらに有する。この図では、高通気性耐水性シートの耐水性疎水性不織布層５０２と吸収体５０５との間に開口フィルム５０６を有するように記載されているが、微細セルロース繊維層５０１と耐水性疎水性不織布層５０２とを反転させて、微細セルロース繊維層５０１上に開口フィルム５０６を設け、さらに開口フィルム５０６上に吸収体５０５を有してもよい。
【００７６】
（開口フィルム）
本発明による吸収体物品にバッファーシートとして用いる開口フィルムは、高通気性耐水性シートの通気性に影響を与えない程度に十分な通気性を有する多孔性部材であれば、特に制約はない。また、吸収体で吸収されずに通過する液体を一時的にトラップする機能を有するものが好ましい。さらに、このようにして吸収体で吸収されずに通過した液体の流れを分画・細分化する機能を有するものがより好ましい。このような機能を有する開口フィルムとしては、ポリエチレン、ポリプロピレン、ポリエチレンテレフタレート、合成ゴム、ウレタン、ＥＶＡ等の単体重合体、これらの単体重合体からなる共重合体若しくはそれらのブレンド体、又は、疎水性を強化することを目的として、これらの材料の成形体をシリコーン、テフロン（登録商標）等の撥水剤で表面処理を施したものが挙げられる。
【００７７】
開口フィルムのポアサイズとしては、好ましくは１ｍｍ以下、さらに好ましくは０．５ｍｍ以下である。開口フィルムの厚みは、吸収体物品の厚みに応じて、種々変更すればよく、吸収体の厚みが１ｍｍ以下の吸収体物品の場合、３ｍｍ以下が好ましく、１ｍｍ以下であることが好ましい。なお、１ｍｍ以下の厚さを有する開口フィルムを用いて、上述のクッション性を安定に発揮させるためには、加圧時にも大きく変形しない程度の剛性の高いものを用いてもよい。また、ドライ時の使用前までは１ｍｍ以下に圧縮変形して薄い状態を保ちつつ、吸湿、吸水によって嵩が回復するような特性を有するものであってもよい。
【００７８】
また、開口フィルムは、液体の流れを分画・細分化する機能の点で、多数の凹凸を有するように成形されたプラスティックフィルムや、連続した気泡を持つフォームのような多細胞セルをもった構造のものであってもよい。この典型例として、連続気泡を有する発泡ウレタンのシートや、凹凸構造を持つプラスチック製開孔フィルムが挙げられる。
【００７９】
バッファーシートは、バックシートとして高通気性耐水性シートのほぼ全面に組み合わせて配置しても機能的には全く問題ないが、コスト節約のために曝露される体液の量が多い部位に適切に配置されてもよい。例えば、臀部になどの体重のかかる部位に部分的に配置されてもよい。例えば、バッファーシートの表面積をＰとし、高通気性耐水性シートの表面積をＱとしたとき、Ｐ／Ｑ×１００が１０％以上５０％以下となるように配置することが好ましい。また、１０〜３０％であればより好ましい。１０％未満であると、液体の流れが十分に分画・細分化されない場合がある。また、５０％を越えると、コスト的に不利である。
【実施例】
【００８０】
以下実施例について説明する。
【００８１】
（実施例１）
＜供試ＭＦＣの調製＞
広葉樹期限の材パルプ（Ｓｔ．Ｃｒｏｉｘ、Ｂｏｎｓｔｅｒ社製）２６７ｋｇと、軟水化された水５ｍ３とを８．６トンパルパーに投入して、５％のパルプ希釈液を調製した。これを、特許文献４に示す以下のプロセスを用いて、ＤＤＲ（ダブル・ディスク・リファイナー、相川鉄工株式会社製）２台を連結して１ｍ３／分、６０サイクルで循環させて、以下の特性を有する３．５％の供試ＭＦＣを調製した。
抱水度：                ３０ｍＬ／ｇ
平均繊維長さ：          ０．１５ｍｍ
０．５％水分散液粘度：  ３２０ｍＰａ．ｓ
【００８２】
上記のプロセスとは、以下に示す通りである。上述の５％パルプ希釈液を、相川鉄工社製で下記の使用のＤＤＲを２台直列にして１ｍ３／分の流速で通過させて、ＭＦＣ化を行った。
【００８３】
・ＤＤＲタイプ：ＡＷＲ−１４
・使用ディスクプレート
歯幅：２．０ｍｍ
溝幅：３．０ｍｍ
・使用ディスク間クリアランス
０．１５〜０．２５ｍｍ
【００８４】
通過回数を１０回通過する毎に性能をチェックして合計５０回ＤＤＲを通過させることによって上記性能のＭＦＣを得た。なお、処理開始時のパルプ濃度は５％であったが、最終的な濃度は、シール水等で希釈されるために、３．５％となった。
【００８５】
＜ＭＦＣスラリーの調製＞
供試ＭＦＣに、エタノール／水＝５０／５０（重量比）、ＭＦＣ濃度０．７％となるように、９０％エタノールを添加して、ＭＦＣスラリーを調製し、使用まで専用のタンク（図示せず）に、貯蔵した。
【００８６】
＜基材＞
以下の特性を有するポリプロピレン製のＳＭＳ（Ａｖｇｏｌ社製）を使用した。
【００８７】
ＳＭＳの目付：  １８ｇ／ｍ２
ＳＭＳの構成：  スパンボンド（１）（６．５／ｍ２、見かけデニール：２．２）
メルトブローン    （５．０／ｍ２、見かけデニール：０．５以下）
スパンボンド（２）（６．５／ｍ２、見かけデニール：２．２）
耐水性：        １５０ｍｍＨ２Ｏ
【００８８】
この基材（幅１，５００ｍｍ、長さ１０，０００ｍ）を、図８Ａに示す巻出し装置８２４に配置した。なお、基材は、ローラー８２２を介してセットされているネットコンベア８１０上に供給され、図７Ａに示すフローチャートの通り、巻き取り装置（図示せず）まで通布される。
【００８９】
＜充填飽和剤＞
充填飽和剤として、エタノール／水の混合液（混合比（容量比５０／５０））を用いた。
【００９０】
＜疎水性不織布層／セルロース繊維層複合体の作製＞
図８Ａに示す製造装置を用いて行った。まず、ネットコンベア８１０上で４０ｍ／分にて走行する上述の基材（シート）上に、充填飽和剤供給器８１４から上述の充填飽和剤を１ｔ／時間の割合で供給して、基材の予備処理を行った。このように供給された充填飽和剤は、基材の走行に従ってコーターヘッダーの狭窄部で充填飽和剤層８０６を形成する。なお、コーティングローラー８２０とネットコンベア８１０との隙間（クリアランス）は、高さ調整装置（図示せず）により、７５０μｍに設定した。
【００９１】
一方、コーティングスラリー８０２は、貯蔵タンク（図示せず）から配管及びポンプ（いずれも図示せず）により、ヘッドボックス８１２の液面高さが６０ｍｍとなるように、ヘッドボックス８１２に供給される。上述の予備処理が完了した後、供給されたコーティングスラリー８０２を２．５トン／時間の割合で、上述の基材（シート）上に供給した。これにより、基材（シート）上にセルロース繊維層（コーティング層）を形成させた。
【００９２】
次に、これを、脱液装置８５０の上部に供給し、−３０ｋＰａ  ｇａｕｇｅにて、脱液し、ドラム式熱風乾燥装置（図示せず、約１００℃に設定）で乾燥し、巻き取り、疎水性不織布層／セルロース繊維層複合体を得た。なお、疎水性不織布層／セルロース繊維層複合体の性能は、以下の通りである。
【００９３】
目付：    ２６．０ｇ／ｍ２
（疎水性不織布層分：１８．０ｇ／ｍ２、ＭＦＣ塗工分：８．０ｇ／ｍ２）
耐水圧：  ４００ｍｍＨ２Ｏ
【００９４】
この結果、疎水性不織布層／セルロース繊維層複合体の耐水圧（４００ｍｍＨ２Ｏ）は、疎水性不織布層の耐水圧（１５０ｍｍＨ２Ｏ）に比べ、大幅に向上されていることが分かる。
【００９５】
上述の通りに得た疎水性不織布層／セルロース繊維層複合体（Ａ４サイズ）を、メチルハイドロジェンシリコーンオイル（ＴＳＦ４８４、東芝シリコーン社製）をＮ−ヘキサンで希釈して得た１０ｗ／ｖ％メチルハイドロジェンシリコーンオイルの溶媒希釈液に１分間浸漬した。これを、ろ紙で上下に挟んだ状態で風乾させ、乾燥させた。なお、メチルハイドロジェンシリコーンオイルの複合体への付着量は、２ｇ／ｍ２であった。その後、これを、１５０℃で６０分間熱処理し、本発明による高通気性耐水性シート１を得た。この高通気性耐水性シートについて、下述の各評価を行った。その結果を以下に示す。
【００９６】
複合シートの目付（平均）：            ２６．０ｇ／ｍ２
高通気性耐水性シートの目付（平均）：  ２８．３ｇ／ｍ２
撥水剤付着量：                        ２．３ｇ
耐水圧：                              ５６５ｍｍＨ２Ｏ
ガーレ法通気度：                      ６秒
【００９７】
（実施例２）
図８Ａの代わりに図１０に示すプリコート槽を有する装置を用い、充填飽和剤として水を用い、ヘッドボックス１０１２の多孔板からシート１０００の疎水性不織布層上に落下させて水液がたまるような状態で基材（シート）を移動させた以外は実施例１と同様にして、基材（シート）上にセルロース繊維層（コーティング層）を形成させた。
【００９８】
次に、これを、脱液装置（図８Ａに図示のもの）の上部に供給し、−３０ｋＰａ  ｇａｕｇｅにて、脱液した。
【００９９】
さらに、以下の通りの撥水処理を行い、真空脱水を行った後、ドラム型熱風乾燥機により１２０℃の熱風下で乾燥し、表面温度１５０℃のシリンダーロールにより表面処理を行うことにより、高通気性耐水性シート２を得た。
【０１００】
つまり、撥水処理には、以下に示す撥水剤ＰＡ−１と水とを有する３０ｇ（固形分）／Ｌの処理液（１００Ｌ）を用いた。
【０１０１】
＜撥水剤ＰＡ−１（青木油脂工業株式会社製）について＞
成分：        パラフィンワックス系撥水剤にメラミン樹脂を共存させたもの
外観：        淡黄色Ｏ／Ｗ系黄色エマルジョン
イオン性：    アニオン
ｐＨ：        ９．０
固形分濃度：  ３０％
【０１０２】
この処理液を、長方形の槽の底面に千鳥状に直径φ０．７ｍｍの多孔板を設けた槽より、１５ｍＬ／分の割合でセルロース繊維層上に落下させて、主にセルロース繊維層上に撥水剤が残るように、−２０ＭＰａ  ｇａｕｇｅで真空脱液を行った。なお、脱液は、再度循環して使用した。
【０１０３】
この高通気性耐水性シート２について、下述の各評価を行った。その結果を以下に示す。
【０１０４】
疎水性不織布層の目付：１８．０ｇ／ｍ２
ＭＦＣ塗工分の目付：  ８．０ｇ／ｍ２
ＰＡ−１付着量：      ５．０ｇ／ｍ２
耐水圧：              ４８８ｍｍＨ２Ｏ
水液の接触角：        ９９°
水中吸水率：          １．４％（２時間）
（なお、水中吸水率とは、秤量した高通気性耐水性シートをステンレスネットに挟んでイオン交換水中に２時間浸漬して、浸漬前後の重量増加を百分率で示したものである。
ガーレ法通気度：    ８秒
【０１０５】
なお、この高通気性耐水性シートについて、カレンダー加工後のシートを手で１０回ほど揉みしごき剥離テストを行ったが、離間剥離することなく安定化していた。ＭＦＣが不織布層まで入り込み、図２のような状態になっていることが予想された。
【０１０６】
（実施例３）
実施例２の高通気性耐水性シート２を、図１３Ａ乃至１３Ｄに示したこども用おむつの第１防漏体１３０２及び第２防漏体１３０７に使用したものを作製した。また、本体１３０１において、吸収体１３０３には、以下の特性を有する図１４Ａ乃至図１４Ｂに示すコーティングパターン及び構造の吸収体（上海ＤＳＧメガシン社製）（シート状吸収体）を用いた。
【０１０７】
ＳＡＰ目付：              ２００ｇ／ｍ２
基材目付：                ４０ｇ／ｍ２
吸収体目付：              ２４０ｇ／ｍ２
吸収体中のＳＡＰ含有量：  ８６％
吸収体自体の通気性：      ４秒（ガーレー法）
【０１０８】
本体１３０１に使用されている吸収体のＳＡＰの含有量、設計自由吸収量および設計脱水吸収量を表１に示す。
【０１０９】
なお、設計自由吸収量はＪＩＳ  Ｋ７２２３−１９９６の「高吸収性樹脂の吸収量試験方法」の規定に準じて行った。また、設計脱水吸収量は、設計自由吸収量を測定した後、１０００×ｇで１０分間遠心分離をすることにより脱水して求めた。
【０１１０】
【表１】
2007230139.tif 000003
【０１１１】
＜本体１３０１の通気性＞
本体１３０１を広げた状態でガーレー法による通気性を調べた。
【０１１２】
その結果、６〜１０秒の範囲にあり、おむつ製品にしても大きな通気性をもつことがわかった。
【０１１３】
＜着用試験の結果＞
着用者として、正常な排尿機構をもつ６名の乳幼児（男児３名および女児３名）に１人当たり４枚ずつ本体１３０１を着用させた。着用者には、使用状態を示す日記の記録を依頼すると共に、使用後のおむつは全て回収し、解析を行った。着用者の主な姿勢、平均着用時間及びムレ・かぶれ、並びに使用済の本体１３０１に関して、平均尿便吸収量及び漏れ枚数等の結果を、表２に示す。なお、通常のおむつの平均着用時間は３．０時間前後である。
【０１１４】
【表２】
2007230139.tif 000004
【０１１５】
長時間使用し、しかも殆どの着用者が尿と便の両方を排出したにも関わらず、ムレ・カブレもモレも極めて少なく、良好なテスト結果が得られた。
【０１１６】
（実施例４）
本発明による高通気性耐水性シートとして実施例２で得た高通気性耐水性シート２を用い、市販の子ども用オムツ（商品名：「ムーニー  のび〜るフィット」（ユニチャーム社製））のバックシートに、以下の要領で配置することによって、子ども用オムツへの適用効果を検討した。
【０１１７】
＜本発明による高通気性耐水性シートの配置方法＞
上記の子ども用オムツのバックシート側から、バックシート（通気性フィルムと不織布のラミネート）を図１５のように幅１３０ｍｍ、長さ３５５ｍｍの大きさで切り取り、窓を形成した。この窓に、実施例２で得た本発明による高通気性耐水性シート２（幅１７０ｍｍ、長さ３９０ｍｍ）を、２種類の両面テープ（芯ありテープと芯なしテープ）で漏れないように接合して取り付け、検討用オムツ１を作製した。
【０１１８】
＜乳幼児による使用テスト＞
上記検討用オムツ（１人当たり５枚ずつ使用）を正常な排尿機構をもつ８人の乳幼児（男児４名および女児４名）に装着し、上述の＜着用試験の結果＞に従って、製品から、及びバックシートからの漏れ安定性を調べた。なお、装着時間は、平均で３時間とした。結果を表３に示す。
【０１１９】
【表３】
2007230139.tif 000005
【０１２０】
（実施例５）
実施例４で示した同じ種類のおむつと、同じ配置方法によって検討用おむつを作製した。すなわち、本発明による高通気性耐水性シートとして、実施例２で得た高通気性耐水性シート２と、この高通気性耐水性シート２の耐水性疎水性不織布層側でバッファーシートとして開口フィルムを吸収体側に配置し、検討用オムツ２を作製した。
【０１２１】
この検討用オムツ（１人当たり５枚ずつ使用）に関して、上述の＜着用試験の結果＞に従って、漏れ安定性を調べた。なお、装着時間は、平均で６時間（夜間）とした。結果を表４に示す。
【０１２２】
【表４】
2007230139.tif 000006
実施例４と同じ高通気性耐水性シートを使用したにもかかわらず、実施例４に比較して大幅に漏れ安定性が向上していることが観察された。
【０１２３】
＜耐水圧＞
次に耐水性の評価方法について説明する。
【０１２４】
図６（ａ）は、耐水性の評価装置の概略図であり、（ｂ）は、この評価装置の評価サンプル装着部分の拡大概略図である。
【０１２５】
サンプルサイズは５ｃｍ×５ｃｍ以上とし、サンプルの設置は以下の通り行う。
【０１２６】
１）ジャッキ６０１上のガラス板６０２にろ紙６０３（型：Ｎｏ．２、サイズ：１５ｃｍ×１５ｃｍ、以下、同様とする。）を２枚重ねて敷く。
２）ろ紙６０３の中心部に、ＳＡＰコート面が上になるように、サンプル６０４を置く。
３）サンプル６０４の上にサンプル６０４より小さめのティッシュ６０５（４ｃｍ×４ｃｍ以上）を敷く。
４）次にアクリルパイプ６０６を以下の通り設置する。
５）アクリルパイプ６０６と一体化したアクリル台座６０７の下面の穴（φ２０ｍｍ）に合わせたクッション用パッキン６０８を貼り付ける。
６）アクリルパイプ６０６をスタンド６０９のクランプ６１０で保持して、サンプル６０４の中心部にアクリルパイプ６０６の下端の穴が合うように配置する。この際、サンプル６０４に対して垂直になるように、アクリルパイプ６０６を保持する。
７）アクリルパイプ６０６の位置決めに続いてクランプ６１０を締めてアクリルパイプ６０６の位置を固定する。
８）ジャッキ６０１を上昇させて、ガラス板６０２と、アクリルパイプ６０６の下端のアクリル台座６０７との間にクッション用パッキン６０８を介して液漏れのないように締め付ける。
【０１２７】
次に、以下の手順で耐水圧の測定を行い、耐水性を評価する。
【０１２８】
まず、アクリルパイプ６０６の上方先端から、洗浄ビンに入れた測定液（０．９％ＮａＣｌ水溶液、食用青色１号で着色）を静かに少量（例えば、２〜３ｍＬ）入れる。この場合、サンプル面が十分に吸液していることを確認する。
【０１２９】
この状態で１分間放置して、サンプル面のＳＡＰ粒子を膨潤させる。この場合も、測定液が漏れていないことを確認する。
【０１３０】
次に、アクリルパイプ６０６の上方先端にロート６１２を付け、測定液を加えていく。ガラス板上のろ紙に液漏れが発生したときのアクリルパイプの日盛りを読み、耐水圧（Ｐ）とする。１０ｍｍＨ２Ｏ単位で読み取るものとする。
【０１３１】
なお、上記評価は、ガラス板６０２の下に配置した鏡６１３で適宜観察しながら行なう。
【０１３２】
＜抱水度＞
抱水度は、分散安定性を比較することを目的とするものであり、その測定法としては簡単で安定した方法がよい。従って、本発明において、抱水度とは、遠心処理の沈積ＭＦＣの容量を直接読み通り、これを抱水度として評価することにした。以下、その測定方法を示す。
【０１３３】
対象となるセルロース繊維（０．５ｇ）の水分散液５０ｍＬを遠心分離可能な試験管（内径３０ｍｍ×長さ１００ｍｍ、容積５０ｍＬ）中に計り取り、これを２０００×ｇ（３３００ｒｐｍ）で１０分間遠心分離して沈積量（ｍＬ）を読み取り、次の式に従って抱水量を算出した。
【０１３４】
抱水量（ｍＬ／ｇ）＝沈積物の容量（ｍＬ）／セルロース繊維量（ｇ）
【０１３５】
＜透気度＞
１．ガーレー法による通気度測定
ＪＩＳ−Ｐ８１１７の方法に基づき測定を行った。即ち、安田精機製作所製のＮｏ．３２３Ｇｕｒｌｅｙ  Ｔｙｐｅ  Ｄｅｎｓｏｍｅｔｅｒを用いて、本発明による高通気性耐水性シートを６４５ｃｍ２の大きさに切り取り、１００ｍＬの空気を通過する時間（秒）をストップウォッチによって測定した。
【０１３６】
２．カップ法によるＷａｔｅｒ  ｖａｐｅｒ  ｔｒａｎｓｍｉｓｓｉｏｎ  ｒａｔｅ（ＷＶＴ）の測定
ＪＩＳ  Ｚ０２０８（ＡＳＴＭ  Ｅ−９６）に基づいて下記の通り行った。
・供試サンプル
本発明による高通気性耐水性シートを直径７５ｍｍφの円形で切り出す。
・条件
４０℃、相対湿度９０±２％
・供試サンプルをカップに取り付けて外周部を封蝋剤にて封止し、一定時間の高温高湿条件下で吸湿させ、重量増加量が定常化した時の平均重量増加量または時間に対してプロットした重量増加曲線の直線部分から２４時間に対応する透湿重量を求めた。
・下記の式により計算する。
ＷＶＴ＝（Ｇ／ｔ）／Ａ（ｇ／ｍ２、２４時間）
Ｇ：重量変化
ｔ：時間（時）
Ａ：テスト面積（カップ口の面積）（ｍ２）
【０１３７】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【産業上の利用可能性】
【０１３８】
本発明による高通気性耐水性シートは、優れた防塵性、バクテリアバリアー性を有しており、これらの性質が重用される用途、例えば衛生製品用、メディカル用、サージカル用、滅菌包装用、電池セパレーター用、精密印刷用、等の素材として有利に利用できる。
【図面の簡単な説明】
【０１３９】
【図１】本発明による高通気性耐水性シートの概略横断面図
【図２】本発明による高通気性耐水性シートの概略横断面図
【図３】本発明の一態様による吸収体物品の概略断面図
【図４】本発明の他の態様による吸収体物品の概略断面図
【図５】開口フィルムをさらに有する本発明による吸収体物品の概略断面図
【図６】（ａ）は、耐水性の評価装置の概略図であり、（ｂ）は、この評価装置の評価サンプル装着部分の拡大概略図
【図７Ａ】本発明による高通気性耐水性シートの製造方法のフローチャート〜その１〜
【図７Ｂ】本発明による高通気性耐水性シートの製造方法のフローチャート〜その２〜
【図７Ｃ】本発明による高通気性耐水性シートの製造方法のフローチャート〜その３〜
【図８Ａ】本発明による高通気性耐水性シートの製造装置におけるコーティング部分の概略図
【図８Ｂ】図８Ａの拡大図
【図９Ａ】本発明による高通気性耐水性シートの製造装置の一態様
【図９Ｂ】図９Ａの方向Ｘ−Ｘ’からみた平面図
【図９Ｃ】図９Ａの方向Ｙ−Ｙ’からみた平面図
【図１０】本発明による高通気性耐水性シートの製造装置の一態様
【図１１】本発明による吸収体物品に使用され得る、シート状の吸収体の一態様を示す図であって、（ａ）、（ｃ）及び（ｄ）は、平面図を示し、（ｂ）は、（ａ）の断面図
【図１２】本発明における開口フィルムの一例を示す概略図
【図１３Ａ】実施例３で用いたこども用おむつの展開図
【図１３Ｂ】図１３Ａの線Ｘ−Ｘ’に沿った断面図
【図１３Ｃ】図１３Ａの線Ｙ−Ｙ’に沿った断面図
【図１３Ｄ】実施例３で用いたこども用おむつの立体図
【図１４Ａ】実施例３で用いた吸収体の概略平面図
【図１４Ｂ】実施例３で用いた吸収体の概略断面図
【図１５】実施例４で用いたこども用おむつを示す概略図
【図１６】実施例５で用いたこども用おむつを示す概略図
【符号の説明】
【０１４０】
１００      高通気性耐水性シート
１０１      微細セルロース繊維層
１０２      耐水性疎水性不織布層
１０３      Ａ面
１０４      Ｂ面
２００      高通気性耐水性シート
２０１      微細セルロース繊維層
２０２      耐水性疎水性不織布層
２０３      Ａ面
２０４      Ｂ面
３００      吸収体物品
３０１      微細セルロース繊維層
３０２      耐水性疎水性不織布層
３０５      吸収体
４００      吸収体物品
４０１      微細セルロース繊維層
４０２      耐水性疎水性不織布層
４０５      吸収体
５００      吸収体物品
５０１      微細セルロース繊維層
５０２      耐水性疎水性不織布層
５０５      吸収体
５０６      開口フィルム
６０１      ジャッキ
６０２      ガラス板
６０３      ろ紙
６０４      サンプル
６０５      ティッシュ
６０６      アクリルパイプ
６０７      アクリル台座
６０８      パッキン
６０９      スタンド
６１０      クランプ
６１２      ロート
６１３      鏡
８００      シート
８０２      コーティングスラリー
８０４      充填飽和剤
８０６      充填飽和剤層
８１０      ネットコンベア
８１２      ヘッドボックス
８１４      充填飽和剤供給器
８２０      コーティングローラー
８２２      ローラー
８２４      巻出し装置
８５０      脱液装置
９００      シート
９０２      コーティングスラリー
９０４      充填飽和剤
９０５      コーティング領域
９０６      充填飽和剤層
９０８      水膜
９１０      ネットコンベア
９１２      ヘッドボックス
９１４      充填飽和剤供給器
９２０      コーティングローラー
９２６      支持ローラー
９３０      プレート
９４０      トレイ
１０００    シート
１００２    コーティングスラリー
１００４    充填飽和剤
１０１０    ネットコンベア
１０１２    ヘッドボックス
１０１４    充填飽和剤供給器
１０２０    コーティングローラー
１３０１    本体
１３０２    第１防漏体
１３０３    吸収体
１３０４    トップシート
１３０５    架橋部材
１３０６    尿便ストップ部材
１３０７    第２防漏体
１３０８    レッグギャザー
１３０９    ウェストギャザー
１３１０    結合部
１３１１    スリット
ＬＨ        レッグホール
Ｐ          尿受容部
Ｑ          便受容部
Ｗ          ウェストホール
Ｘ          方向
Ｙ          方向
【図１】
2007230139.tif 000007
【図２】
2007230139.tif 000008
【図３】
2007230139.tif 000009
【図４】
2007230139.tif 000010
【図５】
2007230139.tif 000011
【図６】
2007230139.tif 000012
【図７Ａ】
2007230139.tif 000013
【図７Ｂ】
2007230139.tif 000014
【図７Ｃ】
2007230139.tif 000015
【図８Ａ】
2007230139.tif 000016
【図８Ｂ】
2007230139.tif 000017
【図９Ａ】
2007230139.tif 000018
【図９Ｂ】
2007230139.tif 000019
【図９Ｃ】
2007230139.tif 000020
【図１０】
2007230139.tif 000021
【図１１】
2007230139.tif 000022
【図１２】
2007230139.tif 000023
【図１３Ａ】
2007230139.tif 000024
【図１３Ｂ】
2007230139.tif 000025
【図１３Ｃ】
2007230139.tif 000026
【図１３Ｄ】
2007230139.tif 000027
【図１４Ａ】
2007230139.tif 000028
【図１４Ｂ】
2007230139.tif 000029
【図１５】
2007230139.tif 000030
【図１６】
2007230139.tif 000031